(57)【要約】 【課題】個人認証媒体の基材及び画像部と、保護層との接着性を良好にする。【解決手段】ＵＶ硬化粘着剤及びＵＶ硬化インキを含有するインキ組成物を用い、画像層を形成するか、または画像層と接着層の間に透明インキ層を形成する。【選択図】図１
2013193301.tif 000002
【特許請求の範囲】
【請求項１】
基材、
該基材上に設けられ、ＵＶ硬化粘着剤及びＵＶ硬化インキを含有する画像部、
該画像部上に設けられた接着層、及び
該接着層上に設けられた保護層を具備することを特徴とする個人認証媒体。
【請求項２】
基材、
該基材上に設けられた画像部、
該画像部上に設けられたＵＶ硬化粘着剤及びＵＶ硬化インキ層を含有する透明インキ層、
該透明インキ層上に設けられた接着層、及び
該接着層上に設けられた保護層を具備することを特徴とする個人認証媒体。
【請求項３】
前記ＵＶ硬化粘着剤の含有量は、ＵＶ硬化粘着剤及びＵＶ硬化インキの合計の重量に対し、３ないし４０重量％である請求項１または２に記載の個人認証媒体。
【請求項４】
個人認証媒体の画像部を形成するための、ＵＶ硬化粘着剤及びＵＶ硬化インキを含有するインキ組成物。
【請求項５】
個人認証媒体の画像部と接着層の間に透明インキ層を形成するための、ＵＶ硬化粘着剤及びＵＶ硬化インキを含有するインキ組成物。
【請求項６】
前記ＵＶ硬化粘着剤の含有量は、ＵＶ硬化粘着剤及びＵＶ硬化インキの合計の重量に対し、３ないし４０重量％である請求項４または５に記載のインキ組成物。
【発明の詳細な説明】
【技術分野】
【０００１】
本発明の実施形態は、個人認証媒体に関する。
【背景技術】
【０００２】
近年、自動車運転免許証や従業員証等、資格所有者本人の確認が必要なＩＤカード類に、熱転写型記録を用いて氏名・住所・生年月日等の個人文字情報、パタン情報または、顔写真を記録したプラスチックＩＤカードが実用されている。このようなＩＤカードの作成は、罫線、共通模様などの共通情報をプレ印刷したプラスチックカードに、各カード個別の写真情報、文字情報、パタン情報を記録し、更にカード全体を破損や偽造から防護するために、最表面に透明な保護層を形成する。プラスチックカードの場合、プレ印刷は、カード表面が吸収性がなく、かつ乾燥機の長大化を防ぐために一般にオフセット印刷等の印刷方式で、紫外線硬化インキ（ＵＶ硬化インキ）を用いて行われる。ＵＶ硬化インキはプラスチックへの密着性、それ自体の耐久性は大きいが、一方で他のものとの接着性が低い。
【０００３】
ＩＤカード等の基材表面を外部からの物理的、化学的なストレスから保護するため、表面保護層を形成することは広く行なわれている。
【０００４】
表面保護層を形成する方法は、例えば第１の方式として、ＰＥＴ等の支持体にポリエステル樹脂・アクリル樹脂等の熱可塑性樹脂を３〜５μｍの厚さに塗布して乾燥させて保護層をもつ熱転写リボンを形成し、熱転写リボンの裏側から、ヒートローラで加熱および加圧して、カード表面にカードの部分のみ保護層を転写する方法が実用化されている。第１の方式は簡便であるため、身分証明書等に広く実用化されているが、１５０℃以下の温度で軟化してしまう樹脂を使用しているので、保護層が軟らかく、高温に弱く、かつトルエン・メチルエチルケトン等の溶剤への耐溶剤性も不十分である。
【０００５】
これに対し、第２の方式として、ＰＥＴ等の保護シート基材に熱転写用の接着層を０．１〜５μｍ形成した後に、カードとほぼ同一寸法及び形状に打ち抜いた保護シートを作成し、接着層面をカード表面に対向するように貼り合わせ、ヒートローラ等で加熱加圧して保護層を接着する方式がある。この方式は保護層がたとえば延伸ＰＥＴなどフィルムで形成することが出来るため、保護層自体の機械的強度・対溶剤性が高いが、カードと保護シートの外形が正確に揃うように位置を合わせ貼り合せることが非常に難しいため、保護シートの外形がカード外形の内側になるように保護シートをカード寸法より０．５〜１．０ｍｍ程度小さくして使われている。
【０００６】
さらに、第３の方式としてアクリル酸エステルモノマー・オリゴマー、あるいは脂環式エポキシ樹脂等にそれぞれのモノマー・オリゴマーに応じたＵＶ硬化開始剤を混ぜ、液体の状態でグラビアコータ等を使ってカード表面に塗布した後に、紫外線を照射して硬化させることにより、強い透明な保護層を形成するＵＶ硬化液塗布方式も実用化されている。第３の方式は第１の方式と比較して、厚く硬い保護層を形成することができるが、液体であるのでメンテナンスが難しく、更に、塗布膜厚さのバラツキ、液の裏まわり等の技術課題がある。
【０００７】
第４の方式として第１の方式と第３の方式を組み合わせたものがある。この方式では熱可塑性樹脂とアクリルモノマー・オリゴマー、あるいは脂環式エポキシモノマー・オリゴマー等の紫外線硬化樹脂と紫外線硬化開始剤の混合物を支持体に塗布して見かけ上乾燥させ、未硬化の紫外線硬化樹脂が熱可塑性樹脂に分散している状態の熱転写リボンを形成し、これを第１の方式と同じように、ＩＤカード表面に重ね合わせ、加熱および加圧し、熱転写させた後、紫外線を照射して保護層を完全に硬化させる方式が実用化されている。 この方式では紫外線硬化樹脂を用いているため、保護層としての機械的強度、耐溶剤性等が高いだけでなく、紫外線硬化樹脂の硬化によりカード表面との接着性は確保し易いが、一方で熱転写後に紫外線照射装置が必要になり装置が大型化し、かつ消費電力も大きい。
【０００８】
更に第５の方式として、第４の方式において転写後に行なっていた紫外線照射を熱転写リボン製造時に行い、硬化済みの紫外線硬化膜を熱転写することによりカード表面に保護層を形成する方式も実用化されている。この方式では表面保護層転写形成装置に紫外線照射装置がなくなることにより、表面保護層転写形成装置の小型化、省電力化が可能になる利点がある。また、この方法では硬化済のＵＶ硬化保護層自体には熱接着性がなく、第２の方式と同じように保護層のカード表面に接する部分には熱転写膜の接着層を０．１〜５μｍ程度の厚さ介在させる必要がある。熱転写膜の接着層としては第２の方式と同じように、ポリエステル樹脂、ポリアクリル酸エステル樹脂、ポリメタクリル酸エステル樹脂、ポリウレタン樹脂、ポリビニルアルコール樹脂、ポリビニルアセタール樹脂、ポリ酢酸ビニル樹脂、ポリエチレン樹脂など、またはそれらの共重合体樹脂からなる熱可塑性樹脂か使用される。第２、第５の方式において熱転写膜の接着層とカード表面の接着性はカード表面に使用されている材料に依存する。熱転写膜の接着層はその溶融と同時にカード表面も溶融または軟化する場合には高い接着性を得やすいが、カード表面が溶融または軟化しない場合、十分な接着性が得られない。たとえば前記ＵＶ硬化インキで文字またはパタンが形成されている場合、ＵＶ硬化インキは３次元の網目構造を形成しているため、高温でも軟化せず、熱転写膜の接着層との十分な接着性を得ることが非常に難しい。
【先行技術文献】
【特許文献】
【０００９】
【特許文献１】特開２００７−２２９９３１号公報
【発明の概要】
【発明が解決しようとする課題】
【００１０】
本発明の実施形態は、基材と保護層との接着性が良好な個人認証媒体を提供することを目的とする。
【課題を解決するための手段】
【００１１】
実施形態によれば、基材、該基材上に設けられた画像部、該画像部上に設けられた接着層、及び該接着層上に設けられた保護層を具備し、画像部がＵＶ硬化粘着剤及びＵＶ硬化インキを含有するか、あるいは画像部と接着層との間にＵＶ硬化粘着剤及びＵＶ硬化インキを含有する透明インキ層が設けられていることを特徴とする個人認証媒体が提供される。
【図面の簡単な説明】
【００１２】
【図１】実施形態に使用可能なカード基材として代表的な構成の一例を表す図である。
【図２】実施形態に使用可能なカード基材として代表的な構成の一例を表す図である。
【図３】実施形態に使用可能なカード基材として代表的な構成の一例を表す図である。
【図４】第１の実施形態にかかる個人認証媒体の製造工程を表す図である。
【図５】第２の実施形態にかかる個人認証媒体の製造工程を表す図である。
【図６】実施形態に使用可能な保護シートの一例を表す断面図である。
【図７】保護シートをカード基材に接着させる様子の一例を表す模式図である。
【図８】保護シート熱転写リボンの一例を模式的に表す断面図である。
【図９】保護シート熱転写リボンの他の一例を模式的に表す断面図である。
【図１０】保護シート転写リボンをカード基材に接着させる様子を表す模式図である。
【図１１】実施形態にかかる個人認証媒体の一例を表す図である。
【図１２】実施形態にかかる個人認証媒体の他の一例を表す図である。
【図１３】図１１の正面図である。
【発明を実施するための形態】
【００１３】
第１の実施形態にかかる個人認証媒体は、基材、基材上に設けられた画像部、画像部上に設けられた接着層、及び接着層上に設けられた保護層を具備する。画像部はＵＶ硬化粘着剤及びＵＶ硬化インキを含有する。
【００１４】
第２の実施形態にかかる個人認証媒体は、基材、基材上に設けられた画像部、画像部上に設けられた接着層、及び接着層上に設けられた保護層を具備する。画像部と接着層の間にＵＶ硬化粘着剤及びＵＶ硬化インキを含有する透明インキ層がさらに設けられる。
【００１５】
第３の実施形態にかかるインキ組成物は、個人認証媒体の画像部を形成するための、ＵＶ硬化粘着剤及びＵＶ硬化インキを含有する。
【００１６】
第４の実施形態にかかるインキ組成物は、個人認証媒体の画像部と接着層の間に透明インキ層を形成するための、ＵＶ硬化粘着剤及びＵＶ硬化インキを含有する。
【００１７】
第１及び第３の実施形態によれば、画像部がＵＶ硬化粘着剤及びＵＶ硬化インキを含有することにより、画像部を形成するＵＶ硬化インキ自体にＵＶ硬化粘着剤を添加することにより、画像部と保護層との接着性を向上させることができるので、基材と保護層との接着性が良好となる。
【００１８】
また、第２及び第４の実施形態によれば、画像部と接着層との間にＵＶ硬化粘着剤及びＵＶ硬化インキを含有する透明インキ層が設けられていることにより、画像部上にＵＶ硬化粘着剤を添加した透明のＵＶ硬化インキを印刷することで画像部と保護層との接着性を向上させることができるので、基材と保護層との接着性が良好となる。
【００１９】
ＵＶ硬化粘着剤の含有量は、ＵＶ硬化粘着剤及びＵＶ硬化インキの合計の重量に対し、好ましくは３ないし４０重量％である。ＵＶ硬化粘着剤の含有量が３重量％未満であると、接着性が低下する傾向があり、４０重量％を越えると、画像部または透明インキ層表面の粘着性が強くなりすぎる傾向がある。
【００２０】
以下、実施の形態について、図面を参照して説明する。
【００２１】
カード基材
実施形態に使用可能なカード基材として代表的な構成を図１ないし図３に示す。
【００２２】
図１は、カード基材１０が、コアＰＥＴＧ層１，２，３の積層体と、その両面に各々設けられた表面ＰＥＴＧ層４，５のみからなる構成のものである。ここでＰＥＴＧはポリ塩化ビニルに置き換えても良い。また必要によりオーバーレイＰＥＴＧ上に受像層等を塗布形成することもできる。
【００２３】
図２は、カード基材２０が、外装基材がＰＥＴ層１６，１７で、内側がＰＥＴＧ層１１、ＰＥＴ層１２、ＰＥＴＧ層１３の積層体で構成されているものである。ＰＥＴ層１６，１７とＰＥＴＧ層１１，１３との間には、各々、接着剤層１４，１５が介在する。接着剤は通常、熱転写用接着層を用い、熱ラミネートにより接着する。外装基材がＰＥＴ層１６，１７のうち表側外装ＰＥＴ層１７表面には必要に応じ受像層１８を形成する。外装基材にＰＥＴを用いることにより外装基材が耐溶剤性をもつため溶剤を用いた受像層などの塗布が可能になる。
【００２４】
図３は、カード基材３０が、構成材としてＰＥＴＧを用いずに中心部のＰＥＴ層２１と外装部のＰＥＴ層２４，２５との間はそれぞれ厚い接着剤層２２，２３で構成されている。接着剤はラミネート方法により異なるが、熱ラミネートの場合には熱転写膜の接着層、常温付近の温度でのラミネートでは湿気硬化型接着剤、ＵＶ硬化型接着剤、二液硬化型接着剤などが使用できる。熱転写膜の接着層に硬化剤を含有させてもよい。なお、図１ないし図３のいずれの構成でも内側部分にＩＣチップ、アンテナ等を含むインレットを配置し、非接触ＩＣカード」として使うことも出来る。
【００２５】
図４に、第１の実施形態にかかる個人認証媒体の製造工程を表す図を示す。
【００２６】
図５に、第２の実施形態にかかる個人認証媒体の製造工程を表す図を示す。
【００２７】
第１の実施形態にかかる個人認証媒体の製造工程では、カード基材４０表面にＵＶ硬化インキで印刷する場合、ＵＶ硬化型粘着剤を含有するＵＶ硬化着色インキを用いて形成された文字、パタン、絵柄等の画像部４１が形成される。
【００２８】
一方、第２の実施形態にかかる個人認証媒体の製造工程では、カード基材４０上にＵＶ硬化型粘着剤を含有しないＵＶ硬化着色インキにより文字、パタン、絵柄等の画像部４２が形成される。さらにその上にＵＶ硬化型粘着剤を含有するＵＶ硬化透明インキを用いて透明インキ層４３を積層印刷されている。
【００２９】
第１の実施形態にかかる個人認証媒体では、文字パタンを形成したＵＶ硬化着色インキ自体にＵＶ硬化粘着剤を添加することにより保護層との接着性を向上させ、第２の実施形態にかかる個人認証媒体では、文字パタンを形成したＵＶ硬化粘着剤を含有しないＵＶ硬化インキ上にＵＶ硬化粘着剤を添加した透明のＵＶ硬化インキを印刷することで保護層との接着性を向上させることができる。なお、第２の実施形態において、ＵＶ硬化インキによる文字パタン形成にはＵＶ１６１墨Ｓ（Ｔ＆Ｋ  ＴＯＫＡ製）を使用した。
【００３０】
保護シート
図６は、実施形態に使用可能な保護シートの一例を表す断面図を示す。
【００３１】
この保護シート５０は、カードとほぼ同一形状、寸法に裁断された保護層４５と保護層４５の片面に形成された接着層４４とを有するものであり、第２の方式による保護シートである。
【００３２】
保護シート基材はＰＥＴ等のフィルムが用いられ、接着層としてはポリエステル樹脂、ポリアクリル酸エステル樹脂、ポリメタクリル酸エステル樹脂、ポリウレタン樹脂、ポリビニルアルコール樹脂、ポリビニルアセタール樹脂、ポリ酢酸ビニル樹脂、ポリエチレン樹脂など、またはそれらの共重合樹脂等の熱可塑性樹脂が使用できる。実施形態では、少なくともポリアクリル酸又はポリアクリル酸とポリアクリレート共重合体を含む構成であることが好ましい。なお、接着層にイソシアネートなどの硬化剤を含有させることでより接着性が向上する。
【００３３】
図７は、図６の保護シートを図４に示すカード基材に接着させる様子を表す模式図である。
【００３４】
図示するように、図４に示すカード基材４０表面に、ＵＶ硬化インキの絵柄等が形成され画像部４１を介して、保護シート５０の接着層４４を重ね合わせ、加熱されたヒートローラ４６と対向配置されたバックアップローラ４７とにより熱圧着されて保護シート５０が接着される。
【００３５】
バックアップローラ４７は加熱されていても良い。一般にヒートローラ４６の温度は接着層の溶融温度、カード、熱転写リボン、ヒートローラの熱容量、熱伝導率によるが、１００℃から２００℃程度までの適正な値に制御される。
【００３６】
保護シート熱転写リボン
図８は、保護シート熱転写リボンの一例を模式的に表す断面図を示す。
【００３７】
図９は、保護シート熱転写リボンの他の一例を模式的に表す断面図を示す。
【００３８】
図８に示すように、保護シート転写リボン６０は、フィルム基材４８の片面に、保護層４５及び接着層４４を順に積層した構成を有する。
【００３９】
また、図９に示す保護シート転写リボン７０は、フィルム基材４８の片面に、剥離層４９を介して保護層４５及び接着層４４を順に積層した構成を有する。
【００４０】
剥離層の目的は、熱転写後、フィルム基材から保護層が適正に剥がれるように剥離力を制御するためである。
【００４１】
熱転写リボンの製造方法は、ＰＥＴ等のフィルム基材上に、剥離層、保護層、熱転写膜の接着層を順次塗布乾燥させるものであり、保護層の乾燥後は紫外線照射による硬化も行なわれる。熱転写リボン中の熱転写膜の接着層は後述する。
【００４２】
保護層
保護層は少なくとも紫外線硬化した樹脂を含有した層であり、基本構成としてたとえばアクリル酸エステル系、脂環式エポキシ系、オキセタン系等の紫外線硬化型のオリゴマー・モノマーにアクリル酸エステル系であればラジカル重合開始剤、脂環式エポキシ系、オキセタン系であればトリアリールスルホニウム塩などの重合開始剤が含有され、熱転写リボンの製造工程ですでにＵＶ照射による硬化が完了している。更に保護層の中には紫外線硬化樹脂の他に熱可塑性樹脂を含有させた方が、積層する樹脂層との濡れ性、親和性が大きくなり望ましい。保護層中の熱可塑性樹脂の含有比率は２０重量％から８０重量％が適当である。２０重量％以下では熱転写膜の接着層との親和性が得られず、８０重量％以上では保護層としての耐溶剤性、機械的強度を満足できない。
【００４３】
剥離層
剥離層としては、溶融温度が高く（１００℃以上）かつ耐溶剤性が高いことが要求される。耐溶剤性の必要な理由は熱転写リボンの製造工程上、剥離層上に溶剤を含有させた保護層を塗布乾燥するときに耐溶剤性がないと剥離層が溶解してしまうためである。これらを満足するものとして、たとえば熱可塑性のポリビニルアルコール、ポリエステル系樹脂、アクリル系樹脂、熱硬化型のポリエステル、エポキシ、フェノール、メラミン樹脂等、又は熱硬化シリコーン膜等が望ましい。
【００４４】
保護層形成プロセス
図１０は、図８の保護シート転写リボンを図４に示すカード基材に接着させる様子を表す模式図である。
【００４５】
図示するように、図４に示すカード基材４０表面に、ＵＶ硬化インキの絵柄等が形成され画像部４１を介して、保護シート５０の接着層４４を重ね合わせ、加熱されたヒートローラ４６と対向配置されたバックアップローラ４７とにより熱圧着されて保護シート５０が接着される。接着後、フィルム基材４８は剥離ローラ４９により剥離され、カード基材４０表面にＵＶ硬化粘着剤及びＵＶ硬化インキを含有する画像部４１及び接着層４４を介して保護層４５が形成され、図１１に示すＩＤカード８０が得られる。バックアップローラは加熱されていても良い。
【００４６】
図８の保護シート転写リボンの代わりに、図９の保護シート転写リボンを使用することができる。図９の保護シート転写リボンを使用した場合、剥離層４９はフィルム基材４８側に残るが、保護層４５側に転写させることもできる。一般にヒートローラの温度は転写させる塗工液の溶融温度、カード、熱転写リボン、ヒートローラの熱容量、熱伝導率によるが、１００℃から２００℃程度までの適正な値に制御される。
【００４７】
また、図４に示すカード基材の代わりに、図５に示すカード基材を用いることができる。この場合には、接着後、フィルム基材４８は剥離ローラ４９により剥離され、カード基材４０表面に、ＵＶ硬化着色インキを用いて形成された画像部４２と、ＵＶ硬化型粘着剤及びＵＶ硬化透明インキを含有する透明インキ層４３と、及び接着層４４を介して、保護層４５が形成され、図１２に示すＩＤカード９０が得られる。
【００４８】
図１３は、図１１に示すカードの正面図である。
【００４９】
図示するように、このＩＤカード８０は、カード基材上に設けられたＵＶ硬化粘着剤を含有するＵＶ硬化インキを用いて形成された文字画像５１及び写真画像５２を含む及び写真画像４１を有する。
【００５０】
また、図１２に示すＩＤカードの正面図は、ＵＶ硬化粘着剤を含有するＵＶ硬化インキを用いて形成された文字画像５１の代わりに通常のＵＶ硬化インキを用いて形成された文字画像が設けられ、画像部と図示しない接着層との間にＵＶ硬化粘着剤を含有するＵＶ硬化インキを用いて形成された図示しない透明インキ層が設けられていること以外は、図１３と同様である。
【００５１】
ＵＶ硬化インキ、ＵＶ硬化粘着剤含有ＵＶ硬化インキ
画像部４２に使用可能なＵＶ硬化インキとしては、オフセットインキ、スクリーンインキ、フレキソインキ、インクジェットインキは等いずれも使用可能である。ＵＶインキは一般に２官能以上の多官能アクリル酸エステル系オリゴマー、モノマーにＵＶ重合反応開始剤、体質顔料、着色顔料、その他添加剤を加えた構成よりなり、ＵＶ硬化により２官能以上のアクリル酸エステル系オリゴマー、モノマーが重合架橋反応を起し、３次元網目構造を形成する。
【００５２】
画像部４１に使用可能なＵＶ硬化粘着剤を含有するＵＶ硬化インキでは、通常の上記ＵＶ硬化インキ中に粘着剤を添加することにより、熱転写膜の接着層の濡れ性が向上し、かつＵＶ硬化インキと相溶することにより、接着性が向上する。粘着剤としては、水系のエマルジョン型、溶剤型があるが、いずれも水及び溶剤の乾燥ができないためＵＶ硬化インキへの添加が困難である。よって本発明で使用する粘着剤は、ＵＶ硬化粘着剤とする。
【００５３】
ＵＶ硬化粘着剤の種類としては、ウレタンアクリレート系、マレイミド硬化型等があり、いずれも使用できる。アクリルシロップ系についは空気中の酸素阻害により、使用できない。
【００５４】
ＵＶ硬化粘着剤の含有量はＵＶ硬化インキと添加するＵＶ硬化粘着剤の合計の重量に対し、３〜４０重量％が望ましい。また、ＵＶ硬化型粘着剤の含有量が３重量％未満であると、カードと保護層との十分な接着性が得られない傾向がある。また、ＵＶ硬化型粘着剤の含有量が４０重量％を越えると、ＵＶ硬化粘着剤の量が過剰となり、印刷後のカード自体が粘着性を持ち、カードどうしが貼り付いてしまったり、搬送性に影響を与えてしまう傾向がある。
【００５５】
なお、一般にＵＶ硬化インキには表面に光沢感を付与するためにワックス等の離型性物質を含有させることがあるが、実施形態に使用されるＵＶ硬化粘着剤を添加するＵＶ硬化インキとしては、接着性の観点から離形性物質を含有しない「アンカーメジウム」「メジウム」等が望ましい。
【００５６】
ＵＶ硬化粘着剤は比較的粘度が高いことから、ＵＶ硬化インキと混合する際には、粘度調整剤を用いることができる。具体的にはレジューサ、コンテックスなどのインキメーカー粘度調整剤を適量添加する。
【００５７】
さらに、添加したＵＶ硬化粘着剤に対し硬化のための反応開始剤を添加することが好ましい。反応開始剤の添加量は全インキ重量に対し３重量％から５重量％程度が適量である。反応開始剤としては、一般に用いるラジカル重合の開始剤であれば使用できるが、以下の実施例では常温液体であるダロキュア７３１１を使用した。また、インキメーカーの市販している増感剤も使用可能である。
【００５８】
接着層
接着層としては、ポリエステル樹脂、ポリアクリル酸エステル樹脂、ポリメタクリル酸エステル樹脂、ポリウレタン樹脂、ポリビニルアルコール樹脂、ポリビニルアセタール樹脂、ポリ酢酸ビニル樹脂、ポリエチレン樹脂など、またはそれらの共重合樹脂等の熱可塑性樹脂が使用できる。実施形態では少なくともポリアクリル酸又はポリアクリル酸とポリアクリレート共重合体を含むことができる。使用可能な材料として、ポリアクリル酸又はポリアクリル酸とポリアクリル酸エステル共重合体があげられる。それ以外にもポリアクリル酸とエポキシアクリル酸エステル、及びウレタンアクリル酸エステルとの共重合体も使用できる。ポリアクリル酸又はポリアクリル酸とポリアクリル酸エステル共重合体のＴｇは０℃以上１００℃以下が更に望ましくは１０℃以上７０℃以下が望ましい。０℃以下では熱転写膜の接着層自体の他材料とのブロッキング等保存性能が低下し、一方８０℃以上では接着性が得られない。なお、熱転写膜の接着層にイソシアネートなどの硬化剤を含有させることでより接着性が向上させることも可能である。
【００５９】
実施例１
構成Ａ
（カード基材）
ＰＥＴ−Ｇコアシート（太平化学薬品製）２００μｍ２枚、５０μｍ１枚  を熱ラミネートにより積層し得られたコア材の両面に接着シートとしてアロンメルトＰＥＳ１１１ＥＥＷ（東亜合成製）  ３０μｍを挟み、帝人デュポンフィルム製ＰＥＴ（製品名：Ｕ２９８Ｗ１２５μｍ）を外装ＰＥＴとして熱プレス機によりラミネートし、その後ＪＩＳ  Ｘ  ６３０１  ＩＤ−１のカード形状に裁断した。
【００６０】
表側の外装ＰＥＴには事前に以下組成の材料をワイヤーバーにて乾燥時５μｍになるように塗布し１２０℃で乾燥させ、受像層を形成した。
【００６１】
ＢＬ−Ｓ（積水化学製）                                              ３０重量部
コロネート２５１３（日本ポリウレタン）                                ３重量部
メチルエチルケトン                                          ３０重量部
トルエン                                                    ３０重量部
（ＵＶ硬化インキ組成物）
以下の４種を混合攪拌し実質透明のＵＶ硬化インキを作成した。
【００６２】
ＵＶ硬化インキ：Ｔ＆Ｋ  ＴＯＫＡ製  ＵＶ１６１墨Ｓ          ５重量部
ＵＶ硬化粘着剤：日本合成化学製ＵＶ−３６３０ＩＤ８０  ウレタンアクリレート
３５重量部
反応性希釈剤：Ｔ＆Ｋ  ＴＯＫＡ製  ＵＶＤＧレジューサ
１１重量部
反応性開始剤：ＢＡＳＦ製  ダロキュア１１７３                ４．４重量部
上記ＵＶ硬化インキをカード基材上全面にＵＶオフセット印刷機  ＥＰ８０００（シナノケンシ製）により厚さ約２μｍに印刷した。
【００６３】
また、以下の条件で熱転写リボンを作成した。
【００６４】
（熱転写リボンの形成）
支持体として、厚さが２５μｍのポリエステルフィルム（東レ製  Ｓ１０）を用意した。
【００６５】
支持体上ゴーセノールＮＬ−０５をワイヤーバーにて塗布、１２０℃にて乾燥し０．５μｍの剥離層を形成した。
【００６６】
以下に示す組成の樹脂液を厚さ２μｍになるようにグラビヤコート法で塗布、１００℃のオーブンにて１分間乾燥、２５０ｍＷ／ｃｍ２の水銀灯下に１分間放置し、保護層を形成した。
【００６７】
ダイヤナールＢＲ８７（三菱レーヨン製）熱可塑性アクリル樹脂        ５  重量部
ＫＡＹＡＲＡＤ・ＦＭ−４００（日本化薬製）                          ２５  重量部
ＵＶ硬化性オリゴマー９５５０（新中村化学製）  ＵＶ硬化性オリゴマー  ５  重量部
イルガキュア６５１  （ＢＡＳＦ製）ラジカル重合開始剤              １．５  重量部
トルエン‥‥‥‥‥‥‥‥‥‥‥‥‥‥‥‥                          ５０  重量部
メチルエチルケトン‥‥‥‥‥‥‥‥‥‥‥‥‥‥                    ５０  重量部
保護層上にジュリマーＥＴ５１０（ポリアクリル酸エステル共重合体）Ｔｇ：２７．５℃をワイヤーバーを用い２μｍ厚に形成し乾燥し、接着層を形成した。
【００６８】
（ラミネート）
上記ＵＶ硬化インキ層を全面に形成したカード基材とホットメルト接着剤シートを重ね合わせ熱ラミネート装置を用い１２０℃の温度で貼り合せ保護層を形成し、支持体を剥離することにより図１１及び図１３と同様の構成を有するＩＤカードを形成した。
【００６９】
（接着性試験）
保護層上からカッターでカード基材に達する切り込みを入れセロテープ（登録商標）による５×５の碁盤目剥離試験を行なった。
【００７０】
全２５マス中接着しているマスの数が
２０マス以上の場合を○、１０〜１９マスの場合を△、１０マス以下の場合を×として評価した（インキ表面粘着性試験）
カード同士を重ねてその上に１．５Ｋｇのおもりをのせ１時間放置させる。その後カード同士をはがした。
【００７１】
抵抗なく分離できる場合を○、若干抵抗はあるが分離できる場合を△、粘着力が強く貼りついている場合を×として評価した。
【００７２】
実施例２ないし１３
ＵＶ硬化インキ組成物中のＵＶ硬化インキ、ＵＶ硬化粘着剤、反応性希釈剤、反応性開始剤を各々下記表１のように変更する以外は実施例１と同様にしてＩＤカードを形成した。
【００７３】
実施例１４
構成Ｂ
（カード基材）
カード基材は実施例１と同様に作成した。
【００７４】
（ＵＶ硬化透明インキ）
以下の４種を混合攪拌し、ＵＶ硬化インキを作成した。
【００７５】
ＵＶ硬化インキ：Ｔ＆Ｋ  ＴＯＫＡ製ＵＶ１６１メジウムＳ            ６５重量部
ＵＶ硬化粘着剤：日本合成化学製ＵＶ−３６３０ＩＤ８０  ウレタンアクリレート
３５重量部
反応性希釈剤：Ｔ＆Ｋ  ＴＯＫＡ製  ＵＶＤＧレジューサ              １１重量部
反応性開始剤：ＢＡＳＦ製  ダロキュア１１７３                    ４．４重量部
カード基材上に、ＵＶ１６１墨Ｓで図１０に示す文字・パタンの印刷をＵＶオフセット印刷機  ＥＰ８０００（シナノケンシ製）により厚さ約２μｍのべた印刷した。さらに上記の構成のＵＶ硬化透明インキをＵＶオフセット印刷機  ＥＰ８０００（シナノケンシ製）により厚さ約２μｍに全面印刷した。
【００７６】
（保護層の形成）
実施例１と同様にして熱転写リボンを作成した。
【００７７】
（ラミネート）
実施例１と同様にしてラミネートを行い、図１２及び図１３と同様の構成を有するＩＤカードを形成した。
【００７８】
（接着性試験）
実施例１と同様の条件で行った。
【００７９】
（インキ表面粘着性試験）
実施例１と同様の条件で行った。
【００８０】
実施例１５ないし４６
ＵＶ硬化インキ組成物中のＵＶ硬化インキ、ＵＶ硬化粘着剤、反応性希釈剤、反応性開始剤を各々下記表１及び２のように変更する以外は実施例１と同様にしてＩＤカードを形成した。
【００８１】
比較例１ないし３
ＵＶ硬化インキ組成物中のＵＶ硬化インキ、ＵＶ硬化粘着剤、反応性希釈剤、反応性開始剤を各々下記表１及び２のように変更する以外は実施例１と同様にしてＩＤカードを形成した。
【００８２】
各実施例・比較例のインキ組成を下記表１及び表２、評価結果を表３及び表４に示す。
【表１】
2013193301.tif 000003
【００８３】
【表２】
2013193301.tif 000004
【００８４】
【表３】
2013193301.tif 000005
【００８５】
【表４】
2013193301.tif 000006
【００８６】
なお、表中の（１）〜（９）は以下に対応している。
【００８７】
（ＵＶ硬化インキ）
（１）  ＵＶ１６１墨Ｓ（Ｔ＆Ｋ  ＴＯＫＡ製）
（２）ＵＶ１６１メジウム  Ｓ（Ｔ＆Ｋ  ＴＯＫＡ製）
（３）ＦＤＳアンカーメジウムＲ（東洋インキ製）
（ＵＶ硬化粘着剤）
（４）ＵＶ−３６３０ＩＤ８０  ウレタンアクリレート（日本合成化学製）
（５）ＵＶＡ−Ｅ３０５  アロンタック（東亜合成製）※マレイミド硬化型
（反応性希釈剤）
（６）ＵＶＤＧ  レジューサ（Ｔ＆Ｋ  ＴＯＫＡ製）
（７）ＮＯ．２ＵＶ  コンテックス（Ｔ＆Ｋ  ＴＯＫＡ製）
（８）ＦＤＳレジューサ（東洋インキ製）
（反応開始剤）
（９）ダロキュア１１７３（ＢＡＳＦ製）
以上の結果から、文字及び／パタンを形成するＵＶ硬化インキ自体にＵＶ硬化型粘着剤を添加すること、及び、文字パタンを形成したＵＶ硬化インキ上にＵＶ硬化粘着剤を添加した透明のＵＶ硬化インキを印刷することで、保護層との接着性を向上させることが出来ることがわかった。
【００８８】
なお、実施形態に使用される保護層形成方法として、熱転写による保護層の形成法にした場合に関して説明したが、実施形態は熱転写に限定されず、熱と圧力を用いた接着であれば、例えばヒートローラを用いた保護シートごと保護層として基材に接着する場合にも適用できる。
【００８９】
また、実施例の構成Ｂにおいては、ＵＶ硬化インキからなる文字及び／またはパターンが形成されているが、文字及び／またはパタンがない基材の場合でも接着性の効果がある。
【００９０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる
【符号の説明】
【００９１】
１０，２０，３０，４０…基材、４１…ＵＶ硬化粘着剤及びＵＶ硬化インキを含有する画像部、４２…ＵＶ硬化インキ画像部、４３…透明インキ層、４４…接着層、４５…保護層、８０，９０…個人認証媒体
【図１】
2013193301.tif 000007
【図２】
2013193301.tif 000008
【図３】
2013193301.tif 000009
【図４】
2013193301.tif 000010
【図５】
2013193301.tif 000011
【図６】
2013193301.tif 000012
【図７】
2013193301.tif 000013
【図８】
2013193301.tif 000014
【図９】
2013193301.tif 000015
【図１０】
2013193301.tif 000016
【図１１】
2013193301.tif 000017
【図１２】
2013193301.tif 000018
【図１３】
2013193301.tif 000019